(57)【要約】  貼付剤に用いた場合の取り扱い性、使用感及び皮膚への付着性に優れ、且つ貼付剤に用いた場合に裏染みが起こりにくい貼付剤用支持体及びこれを用いた貼付剤を提供すること。  捲縮率が４５％以上であり且つデニール数が５５以下である繊維を用いて製した編物から構成される貼付剤用支持体。【特許請求の範囲】
【請求項１】
捲縮率が４５％以上であり且つデニール数が５５以下である繊維を用いて製した編物から構成される貼付剤用支持体。
【請求項２】
コース方向の５０％伸長時応力とウェール方向の５０％伸長時応力との差の絶対値が５００ｇｆ以下である請求項１に記載の支持体。
【請求項３】
コース方向の５０％伸長時応力とウェール方向の５０％伸長時応力との比率〔コース方向／ウェール方向〕が、０．４以上である請求項１又は２に記載の支持体。
【請求項４】
コース数又はウェール数のいずれか一方のみが１インチあたり５５以上である請求項１〜３のいずれか１項に記載の支持体。
【請求項５】
静摩擦係数及び動摩擦係数がともに０．３２以下である請求項１〜４のいずれか１項に記載の支持体。
【請求項６】
請求項１〜５のいずれか１項に記載の支持体に粘着基剤層が積層されている貼付剤。
【発明の詳細な説明】
【技術分野】
【０００１】
本発明は、貼付剤用支持体及びこれを用いた貼付剤に関する。
【背景技術】
【０００２】
高齢化社会を迎えて久しい我が国では、膝、肘、足首、股等における関節痛や腰痛、神経痛を持病として抱える高齢者が多い。これら持病の治療手段として、内服薬の服用と貼付剤の貼付が行われているが、内服薬の服用は、ＮＳＡＩＤｓ等の消炎鎮痛薬が配合されており、消化管障害等を副作用として誘発することがある。【０００３】
一方、貼付剤、とりわけ局所作用性の製剤の貼付であれば、上記副作用を回避することができる。斯かる貼付剤は、使用時における違和感が少ないことや、関節やその近傍に貼付した場合に関節の動きに追随することが要求される。
【先行技術文献】
【特許文献】
【０００４】
【特許文献１】特開平５−３０９１２８号公報
【特許文献２】特開平７−５３３５７号公報
【特許文献３】特開平７−６９８７０号公報
【特許文献４】特開平７−１２６１５５号公報
【特許文献５】特開２００５−２８１２０２号公報
【発明の概要】
【発明が解決しようとする課題】
【０００５】
上記のような要求を満たすために種々の貼付剤の支持体が開発されているが（特許文献１〜５）、従来の支持体を用いた貼付剤は、収納袋から取り出し難く取り扱い性が悪い、シャツ等の衣服との間で不快な干渉・摩擦が生じ使用感に劣る、角が剥がれやすく付着性が不十分等といった問題があり、これら取り扱い性、使用感及び付着性を同時に満足させることは難しかった。
また、デニール数の小さい繊維を用いて製した編物を貼付剤の支持体として用いた場合は、繊維と繊維との間から、粘着基剤層に含まれる成分の裏染みが生じるとされていた。
したがって、本発明の課題は、貼付剤に用いた場合の取り扱い性、使用感及び皮膚への付着性に優れ、且つ貼付剤に用いた場合に裏染みが起こりにくい貼付剤用支持体及びこれを用いた貼付剤を提供することにある。
【課題を解決するための手段】
【０００６】
そこで、本発明者は、鋭意検討した結果、捲縮率が４５％以上であり且つデニール数が５５以下である繊維を用いることによって、貼付剤に用いた場合の取り扱い性、使用感及び皮膚への付着性に優れ、且つ貼付剤に用いた場合に裏染みが起こりにくい貼付剤用支持体が得られることを見出し、本発明を完成した。【０００７】
すなわち、本発明は、捲縮率が４５％以上であり且つデニール数が５５以下である繊維を用いて製した編物から構成される貼付剤用支持体を提供するものである。【０００８】
また、本発明は、上記支持体に粘着基剤層が積層されている貼付剤を提供するものである。
【発明の効果】
【０００９】
本発明の貼付剤用支持体は、貼付剤に用いた場合の取り扱い性、使用感及び皮膚への付着性に優れ、且つ貼付剤に用いた場合に裏染みが起こりにくい。
したがって、本発明の貼付剤は、取り扱い性、使用感及び皮膚への付着性に優れ、且つ裏染みが起こりにくい。
【発明を実施するための形態】
【００１０】
＜貼付剤用支持体＞
本発明の貼付剤用支持体に用いる繊維は、捲縮率が４５％以上であり且つデニール数が５５以下である。斯様な繊維を用いることによって、貼付剤に用いた場合の取り扱い性、使用感及び皮膚への付着性が改善され、しかも、貼付剤に用いた場合に裏染みが起こりにくくなる。また、優れた伸張性や粘着基剤の投錨性も付与される。
【００１１】
上記捲縮率は、裏染みの防止、伸張性及び粘着基剤の投錨性の観点から、好ましくは４５〜８０％であり、より好ましくは４５〜７０％であり、更に好ましくは４５〜６５％であり、特に好ましくは４５〜６０％である。
なお、本発明において捲縮率とは、繊維の捲縮を伸ばしたときの長さと、元の長さとの差の、伸ばしたときの長さに対する百分率を意味する。
【００１２】
上記デニール数は、貼付剤に用いた場合の使用感及び皮膚への付着性や、裏染みの防止、皮膚への負担軽減の観点から、好ましくは５以上、より好ましくは１０以上、更に好ましくは１５以上、特に好ましくは２０以上であり、また、好ましくは５５以下、付着性の観点から、特に好ましくは５３以下である。
なお、本発明においてデニール数とは、長さ９０００ｍあたりの繊維の重さ（ｇ）を意味する。例えば、長さ９０００ｍあたり１ｇの繊維のデニール数は１である。
【００１３】
また、本発明の貼付剤用支持体に用いる繊維の材質は、貼付剤用支持体として用いられるものであれば特に限定されないが、ナイロン、ポリエステル、アクリル、ポリウレタン、ポリプロピレン、ビニロン、ポリエチレン等の合成繊維や絹等の動植物由来の天然素材のフィラメントが挙げられる。これらの中でも、安定供給及び価格面から、合成繊維が好ましく、粘着基剤層から皮膚への薬物の移行性、寸法安定性や染色性の観点から、ポリエステルが好ましい。
上記合成繊維の具体例としては、ナイロン６、ナイロン６，６、エチルセルロース、酢酸セルロース、ポリエチレンテレフタレート等が挙げられ、粘着基剤層から皮膚への薬物の移行性、寸法安定性や染色性の観点から、ポリエチレンテレフタレートが好ましい。
【００１４】
また、本発明の貼付剤用支持体を構成する編物としては、貼付部の皮膚の違和感を抑える観点及び皮膚への追従性の観点から、コース（ｃｏｕｒｓｅ）方向の５０％伸長時応力とウェール（ｗａｌｅ）方向の５０％伸長時応力との差の絶対値が０〜５００ｇｆであるものが好ましく、より好ましくは０〜４００ｇｆであり、更に好ましくは０〜３００ｇｆである。
また、コース方向の５０％伸長時応力とウェール方向の５０％伸長時応力がともに２００〜９００ｇｆであるものが好ましく、より好ましくは３００〜７００ｇｆである。これら応力を上記のような範囲とすることによって、貼付剤製造時における粘着基剤層と支持体との転層不良や積層後の縮みが生じにくくなり、また、貼付剤に用いた場合の粘着基剤の投錨性が改善される。
なお、５０％伸長時応力は後述する実施例と同様にして測定すればよく、伸長性の指標となるものである。
【００１５】
また、上記コース方向の５０％伸長時応力と上記ウェール方向の５０％伸長時応力との比率〔コース方向／ウェール方向〕は、皮膚への追従性の観点から、好ましくは０．４以上であり、より好ましくは０．４〜１．６であり、特に好ましくは０．６〜１．４である。
【００１６】
また、本発明の貼付剤用支持体を構成する編物は、裏染みの防止の観点から、コース数又はウェール数のいずれか一方のみが１インチあたり５５以上であるものが好ましく、より好ましくはいずれか一方のみが１インチあたり５５〜８０、更に好ましくはいずれか一方のみが１インチあたり５５〜７０、特に好ましくはいずれか一方のみが１インチあたり５５〜６５である。
他方のコース数又はウェール数は、上記と同様の観点から、好ましくは１インチあたり３０〜５４、より好ましくは１インチあたり３５〜５３、特に好ましくは１インチあたり４０〜５２である。
【００１７】
また、本発明の貼付剤用支持体を構成する編物の厚みとしては、貼付剤の厚みを抑える観点から、０．６ｍｍ以下が好ましく、０．２〜０．６ｍｍがより好ましい。
【００１８】
また、本発明の貼付剤用支持体を構成する編物は、使用感及び付着性の観点から、静摩擦係数及び動摩擦係数がともに０．３２以下であるものが好ましく、ともに０．１〜０．３２であるものがより好ましく、ともに０．１５〜０．３２であるものが特に好ましい。
なお、前述の捲縮率とデニール数を上記のような範囲とすることによって静摩擦係数及び動摩擦係数を斯様な範囲とすることができる。
【００１９】
なお、上記編物は常法に従い製すればよく、経編、緯編いずれの編み方でもよい。経編としては、例えば、アトラス編み、鎖編み、コード編み、デンビー編み等が挙げられ、緯編としては、例えば、ゴム編み、パール編み、平編み等が挙げられる。
【００２０】
そして、本発明の貼付剤用支持体は、貼付剤に用いた場合の取り扱い性、使用感及び皮膚への付着性に優れ、且つ貼付剤に用いた場合に裏染みが起こりにくい。また、厚みが薄く、柔軟性があり、伸縮性に優れるため、貼付剤に用いた場合に、皮膚の伸縮に追従することができ、追従不足による貼付時の違和感を抑えることができる。さらに、粘着基剤の支持体への投錨性に優れるため、貼付剤として薄くすることができ、優れた通気性をもち、治療効果にも優れ、皮膚刺激性も少ない。
【００２１】
＜貼付剤＞
本発明の貼付剤は、上記支持体に粘着基剤層が積層されているものである。
上記粘着基剤層に含まれる粘着基剤は、感圧性粘着基剤とパップ剤基剤の２つに大別される。感圧性粘着基剤はテープ剤に、パップ剤基剤はパップ剤にそれぞれ使用される。
【００２２】
上記感圧性粘着基剤は特に限定されないが、例えば、（メタ）アクリル系粘着剤、合成ゴム系粘着剤、天然ゴム系粘着剤等が挙げられ、これらは単独で又は２種以上を組み合わせて使用することができる。また、これらはエマルジョン化してもよい。
【００２３】
上記（メタ）アクリル系粘着剤としては、例えば、（メタ）アクリル酸、（メタ）アクリル酸ナトリウム等の（メタ）アクリル酸又はその塩；（メタ）アクリル酸メチルエステル、（メタ）アクリル酸エチルエステル、（メタ）アクリル酸ブチルエステル、（メタ）アクリル酸オクチルエステル、（メタ）アクリル酸イソノニルエステル、（メタ）アクリル酸２−エチルヘキシルエステル、（メタ）アクリル酸ヒドロキシエチルエステル、（メタ）アクリル酸ドデシルエステル等の（メタ）アクリル酸アルキルエステルを単量体とした重合体やこれら２種以上による共重合体；上記（メタ）アクリル酸アルキルエステルと酢酸ビニル、プロピオン酸ビニル、スチレン、Ｎ−ビニル−２−ピロリドン等のビニル化合物との共重合体（（メタ）アクリル酸アルキルエステル−ビニル化合物共重合体）等が挙げられる。これらは単独で又は２種以上を組み合わせて使用することができる。
具体的には、アクリル酸・アクリル酸オクチルエステル共重合体、アクリル酸エステル・酢酸ビニル共重合体、アクリル酸２−エチルヘキシル・ビニルピロリドン共重合体溶液、アクリル酸２−エチルヘキシル・メタクリル酸２−エチルヘキシル・メタクリル酸ドデシル共重合体溶液、アクリル酸エチル・メタクリル酸メチルコポリマー分散液、アクリル酸メチル・アクリル酸２−エチルヘキシル共重合体樹脂エマルジョン、アクリル樹脂アルカノールアミン溶液、メタクリル酸・アクリル酸ｎ−ブチルコポリマー、アクリル酸シルクフィブロイン共重合樹脂、アクリル酸デンプン３００、アクリル酸デンプン１０００、アクリル酸ブチル・メタクリル酸２−エチルヘキシル・ジアセトンアクリルアミド共重合体、アクリル酸ブチル・メタクリル酸２−ヒドロキシエチル・ジアセトンアクリルアミド共重合体、アクリル酸ブチル・アクリル酸エチル・メタクリル酸２−ヒドロキシエチル・ジアセトンアクリルアミド共重合体、アクリル酸ブチル・アクリル酸２−エチルヘキシル・メタクリル酸２−ヒドロキシエチル・ジアセトンアクリルアミド共重合体、アクリル酸イソノニル・メタクリル酸２−ヒドロキシエチル・ジアセトンアクリルアミド共重合体、アクリル酸２−エチルヘキシル・メタクリル酸２−ヒドロキシエチル・ジアセトンアクリルアミド共重合体、アクリル酸ブチル・アクリル酸エチル・メタクリル酸３−ヒドロキシプロピル・メタクリル酸２−ヒドロキシエチル・ジアセトンアクリルアミド共重合体、アクリル酸ブチル・アクリル酸エチル・メタクリル酸３−ヒドロキシプロピル・ジアセトンアクリルアミド共重合体等が挙げられる。
【００２４】
上記合成ゴム系粘着剤としては、例えば、シスイソプレンゴム、スチレンイソプレンゴム、シスポリイソプレンゴム、ハイシスポリイソプレンゴム、スチレンブタジエンゴム、スチレン・イソプレン・スチレンブロック共重合体、スチレン・ブタジエン・スチレンブロック共重合体、ポリイソプレン、ポリイソブチレン、クロロプレンゴム、ポリブテン、天然ゴムラテックス、ＳＢＲ合成ラテックス等が挙げられる。これらは単独で又は２種以上を組み合わせて使用することができる。
【００２５】
一方、上記パップ剤基剤は特に限定されるものではないが、例えば、ポリアクリル酸、ポリアクリル酸ナトリウム、ポリアクリル酸部分中和物、Ｎ−ビニルアセトアミド・アクリル酸ナトリウム共重合体、ポリビニルアルコール、ポリビニルピロリドン、ヒドロキシメチルセルロース、カルボキシメチルセルロースナトリウム、アルギン酸、アルギン酸ナトリウム、ゼラチン、アラビアゴム等や、これらをアルミニウム、亜鉛、マグネシウム、カルシウム等の金属塩で架橋したものが挙げられる。これらは単独で又は２種以上を組み合わせて使用することができる。
【００２６】
本発明の貼付剤がテープ剤である場合、感圧性粘着剤の含有量としては、感圧性粘着剤層中、１０〜７０質量％が好ましく、１５〜５５質量％がより好ましく、１５〜４０質量％が特に好ましい。
一方、本発明の貼付剤がパップ剤である場合、パップ剤基剤の含有量としては、パップ剤基剤層中、１〜６０質量％が好ましく、１〜４０質量％がより好ましく、１〜２０質量％が特に好ましい。
【００２７】
また、上記粘着基剤層には、薬物が含まれる。薬物は特に限定されないが、例えば、アクタリット、アセメタシン、アンピロキシカム、アンフェナクナトリウム水和物、イブプロフェン、インドメタシン、インドメタシンファルネシル、エトドラク、ケトプロフェン、ザルトプロフェン、ジクロフェナクナトリウム、スリンダク、セレコキシブ、チアプロフェン酸、テノキシカム、ナプロキセン、ピロキシカム、フェルビナク、プラノプロフェン、フルルビプロフェン、フルルビプロフェンアキセチル、メフェナム酸、メディコキシブ、メロキシカム、モフェゾラク、レフェコキシブ、ロキソプロフェンナトリウム水和物、ロベンザリット二ナトリウム、ロルノキシカム等の消炎鎮痛薬；ドネペジル塩酸塩、メマンチン塩酸塩等のアルツハイマー型認知症治療剤；ツロブテロール等の喘息治療剤；イソソルビド硝酸塩等の虚血性心疾患治療剤；クロタミトン等の疥癬治療剤等が挙げられる。
【００２８】
上記薬物の含有量は、粘着基剤層中、通常、０．０１〜２０質量％であり、好ましくは０．１〜１０質量％である。
【００２９】
また、上記粘着基剤層には、上記各成分の他に可塑剤、粘着性付与樹脂、充填剤、水溶性・水膨潤性高分子、経皮吸収促進剤、紫外線吸収剤等が含まれていてもよい。
【００３０】
上記可塑剤としては、例えば、流動パラフィン、軽質流動パラフィン、オクタン酸セチル、ラウリン酸ヘキシル、ミリスチン酸イソプロピル、ミリスチン酸オクチルドデシル、パルミチン酸イソプロピル、ステアリン酸ブチル、乳酸ミリスチル、アジピン酸ジオクチル、セバシン酸ジエチル、セバシン酸ジイソプロピル、セバシン酸ジオクチル、アジピン酸ジイソプロピル、コハク酸ジオクチル、オクチルドデカノール、ヘキシルデカノール、アーモンド油、オリーブ油、ツバキ油、ヒマシ油、ラッカセイ油、ハッカ油、ｌ−メントール、ジエチレングリコール、プロピレングリコール、ジプロピレングリコール、ポリエチレングリコール、ポリプロピレングリコール、トリアセチン、クエン酸トリエチル、グリセリン等が挙げられ、これらは単独で又は２種以上を組み合わせて使用することができる。
上記可塑剤の含有量は、粘着基剤層中、通常、０．５〜６０質量％であり、好ましくは１〜５０質量％である。
【００３１】
上記粘着性付与樹脂としては、例えば、ロジン、水素添加ロジングリセリンエステル、エステルガム、マレイン化ロジングリセリンエステル、テルペン樹脂、石油樹脂、脂環族飽和炭化水素樹脂、脂肪族炭化水素樹脂等が挙げられ、これらは単独で又は２種以上を組み合わせて使用することができる。
上記粘着性付与樹脂を含有する場合、その含有量は、粘着基剤層中、通常、１〜６０質量％であり、好ましくは１〜５０質量％である。
【００３２】
上記充填剤としては、例えば、酸化亜鉛、酸化アルミニウム、酸化チタン、酸化マグネシウム、酸化鉄、ステアリン酸亜鉛、炭酸カルシウム、カオリン、シリカ、ジヒドロキシアルミニウムアミノアセテート、タルク等が挙げられ、これらは単独で又は２種以上を組み合わせて使用することができる。
上記充填剤を含有する場合、その含有量は、粘着基剤層中、通常、０．１〜２０質量％であり、好ましくは０．２〜１０質量％である。
【００３３】
水溶性・水膨潤性高分子としては、例えば、ポリビニルアルコール、ポビドン、ヒプロメロース、ヒドロキシプロピルセルロース、カルボキシビニルポリマー、メチルセルロース、ヒドロキシエチルセルロース、カルボキシメチルエチルセルロース、カルメロース、カルメロースカリウム、カルメロースカルシウム、カルメロースナトリウム、アルギン酸ナトリウム、アルギン酸プロピレングリコールエステル、カルボキシメチルスターチナトリウム、キサンタンガム、デキストラン、デキストリン、ゼラチン等が挙げられ、これらは単独で又は２種以上を組み合わせて使用することができる。
上記水溶性・水膨潤性高分子を含有する場合、その含有量は、粘着基剤層中、通常、１〜２０質量％であり、好ましくは１〜１０質量％である。
【００３４】
経皮吸収促進剤としては、例えば、ポリオキシエチレン（２）２−エチルヘキシルエーテル、ポリオキシエチレン（４）２−エチルヘキシルエーテル、ポリオキシエチレン（３）デシルエーテル、ポリオキシエチレン（３．５）イソデシルエーテル、ポリオキシエチレン（２）ラウリルエーテル、ポリオキシエチレン（２．２）ラウリルエーテル、ポリオキシエチレン（３）ラウリルエーテル、ポリオキシエチレン（３）トリデシルエーテル、ポリオキシエチレン（３）ミリスチルエーテル、ポリオキシエチレン（２）セチルエーテル、ポリオキシエチレン（２）ステアリルエーテル、ポリオキシエチレン（３．３）ステアリルエーテル、ポリオキシエチレン（４）ステアリルエーテル、ポリオキシエチレン（４）イソステアリルエーテル、ポリオキシエチレン（２）オレイルエーテル、ポリオキシエチレン（４）オレイルエーテル、ポリオキシエチレン（３）オクチルフェニルエーテル、ポリオキシエチレン（１）ポリオキシプロピレン（１）セチルエーテル等のポリオキシアルキレンアルキルエーテル；カンフル、ゲラニオール、シトロネラール、テルピネオール、ボルネオール、メントール、リモネン等のテルペン；イランイラン油、ウイキョウ油、オレンジ油、カミツレ油、ケイヒ油、シソ油、シトロネラ油、ショウキョウ油、樟脳油、セイヨウハッカ油、ゼラニウム油、チョウジ油、テレビン油、トウヒ油、ネロリ油、ハッカ油、パルマローザ油、ベルガモット油、ユーカリ油、ラベンダー油、リナロエ油、レモン油、ローズ油、ローズマリー油、ローマカミツレ油等のテルペンを含む精油；オクチルアルコール、ノニルアルコール、デシルアルコール、イソデシルアルコール、ウンデシルアルコール、ラウリルアルコール、トリデシルアルコール、イソステアリルアルコール、オレイルアルコール、リノレイルアルコール等の高級アルコールが挙げられ、これらは単独で又は２種以上を組み合わせて使用することができる。
上記経皮吸収促進剤を含有する場合、その含有量は、粘着基剤層中、通常、０．０１〜２０質量％であり、好ましくは０．０５〜１０質量％である。
【００３５】
なお、本発明の貼付剤がパップ剤である場合、パップ剤基剤層は、上記成分の他に更に水等を含むものである。
【００３６】
また、本発明の貼付剤の具体例としては、上記支持体、上記粘着基剤層及び剥離ライナー（剥離紙）を備え、支持体に粘着基剤層が積層され、該粘着基剤層に剥離ライナー（剥離紙）が積層されたものが挙げられる。
斯様なテープ剤としては、上記支持体、上記感圧性粘着剤層及び剥離ライナー（剥離紙）を備え、支持体に感圧性粘着剤層が積層され、該感圧性粘着剤層に剥離ライナー（剥離紙）が積層されたものが挙げられる。この場合の感圧性粘着剤層の比率は特に限定されないが、テープ剤全量に対して、１〜７０質量％が好ましく、１０〜６０質量％がより好ましく、２５〜５０質量％がさらに好ましい。
また、上記のようなパップ剤としては、上記支持体、上記パップ剤基剤層及び剥離ライナー（剥離紙）を備え、支持体にパップ剤基剤層が積層され、該パップ剤基剤層に剥離ライナー（剥離紙）が積層されたものが挙げられる。この場合のパップ剤基剤層の比率は特に限定されないが、パップ剤全量に対して、５０〜９９質量％が好ましく、６０〜９９質量％がより好ましく、７０〜９５質量％が特に好ましい。
【００３７】
上記剥離ライナーは特に限定されるものではないが、例えば、ポリエステル、ポリエチレンテレフタレートセパレータ、ポリエチレン、ポリプロピレン、エチレン・酢酸ビニル共重合体やセロファン等のフィルムが挙げられる。
【００３８】
なお、本発明の貼付剤の形や大きさは患部に合わせて適宜調節すればよいが、矩形又は略矩形のものが好ましく、これらは角にＲがあってもよい。具体的には、１４ｃｍ×１０ｃｍ、１０ｃｍ×７ｃｍ、７ｃｍ×５ｃｍ、１．６ｃｍ×１．６ｃｍ、２．２５ｃｍ×２．２５ｃｍ、３．２ｃｍ×３．２ｃｍ等の矩形又は略矩形のものが挙げられる。
【００３９】
なお、本発明の貼付剤は、第１６改正日本薬局方製剤総則等の公知の方法に基づき製造することができる。
例えば、テープ剤は、公知の方法（溶媒法、ホットメルト法、エマルジョン法等）に基づき、製すればよい。例えば、薬物、感圧性粘着剤等、必要に応じて適当な添加物を適当な有機溶剤に浸漬し、攪拌して均等に分散させ、感圧性粘着剤層を製し、これを本発明の支持体又は剥離ライナーに展延し、溶媒を揮散乾燥させて、剥離ライナー又は本発明の支持体を貼り合わせることにより製することができる。また、感圧性粘着剤層を、展延機で本発明の支持体又は剥離ライナーに展延、塗布した後、剥離ライナー又は本発明の支持体を貼り合わせることにより製することができる。
また、パップ剤は、公知の方法に基づき、薬物、必要に応じて適当な添加物を加えて製したパップ剤基剤層を、本発明の支持体又は剥離ライナーに展延し、剥離ライナー又は本発明の支持体を貼り合わせることにより製することができる。
【００４０】
そして、本発明の貼付剤は、取り扱い性、使用感及び皮膚への付着性に優れ、且つ裏染みが起こりにくい。
【実施例】
【００４１】
以下、実施例を挙げて本発明を詳細に説明するが、本発明はこれら実施例に限定されるものではない。【００４２】
本実施例における測定条件及び評価方法は以下に示すとおりである。
〔測定条件〕
＜支持体の５０％伸長時応力＞
引張試験機（テクスチャーアナライザー  英弘精機株式会社製）に、支持体（伸長前の長さ：５０ｍｍ）を固定し、１ｍｍ／ｓｅｃの速度で２５ｍｍ伸長させ（伸長後の長さ：７５ｍｍ）、その応力を支持体の５０％伸長時応力として測定した。
＜支持体の静摩擦係数及び動摩擦係数＞
支持体の静摩擦係数及び動摩擦係数は、ＪＩＳ  Ｋ  ７１２５に従って測定した(相手材料：ガラス板)。【００４３】
〔評価方法〕
＜貼付剤の厚みの評価＞
厚みが０．８ｍｍ以下の貼付剤を使用時における違和感が少ないもの（評価：○）、厚みが０．８ｍｍを超える貼付剤を使用時における違和感があるもの（評価：×）として評価した。【００４４】
＜貼付剤の使用感＞
パネラーの衣服の袖をまくり貼付剤を腕に貼付し袖を元に戻した。その後１０分間の貼付剤の使用感を、以下の基準に従って評価してもらった。
（使用感の評価基準）
○：着用している衣服と貼付剤との間での不快な干渉等が生じずスムーズな使用感である
×：着用している衣服と貼付剤との間での不快な干渉等を感じ、スムーズな印象でない【００４５】
＜貼付剤の角の剥がれにくさ＞
貼付剤を腕に１０分間貼付し、皮膚〜貼付剤上を１０回指でなぞった後、貼付剤の角部（Ｒ部）が剥がれるかどうかをパネラー９名に試験してもらい、以下の基準に従って評価した。
（角の剥がれにくさの評価基準）
○：剥がれなかった人数が９名
△：剥がれなかった人数が５〜８名
×：剥がれなかった人数が０〜４名【００４６】
＜貼付剤の裏染みのなさ＞
貼付剤の粘着基剤層に含まれる成分が支持体へ裏染みするか否かについて目視で評価し、裏染みしないものを○、裏染みしたものを×として評価した。【００４７】
＜貼付剤の取り出し易さ＞
貼付剤を７枚重ねて、１５．５ｃｍ×１３ｃｍ（取出し口の巾１４ｃｍ）のアルミ袋に収納後、中央に位置する４枚目の貼付剤を取り出し、取り出し易かったものを○、取り出し難かったものを×として評価した。【００４８】
実施例１  パップ剤
インドメタシン１質量部、クロタミトン２質量部、ポリアクリル酸部分中和物３．５質量部、カルメロースナトリウム３質量部、濃グリセリン２２質量部、カオリン３質量部、ゼラチン１質量部、ジヒドロキシアルミニウムアミノアセテート０．３０質量部及び乳酸１．２５質量部を精製水３５質量部と混和した。これに、軽質流動パラフィン２．５０質量部に加温溶解させたエステルガム１０質量部とパルミチン酸デキストリン２質量部を添加した。
次いで、これに精製水を加えて全量を１００質量部とし、均等になるまで撹拌機で撹拌してパップ剤基剤層を得た。得られたパップ剤基剤層をポリエステル製の剥離ライナー上に展延塗布し、パップ剤基剤層が塗布された面を表１に示す支持体１で被覆した後、１枚あたり１０ｃｍ×７ｃｍに裁断してパップ剤を得た。【００４９】
実施例２  テープ剤
スチレン・イソプレン・スチレンブロック共重合体２０質量部及び脂環族飽和炭化水素樹脂４０質量部を、流動パラフィン３０質量部に１２０℃で溶解させたポリマー溶液を得た。
一方、インドメタシン１質量部をポリエチレングリコール４００  ５質量部に加えて室温で溶解させ、オレイルアルコール３質量部及びｌ−メントール１質量部を加え、これに、ポリマー溶液を加え９０℃で十分に混合し粘着基剤層を得た。
得られた粘着基剤層をポリエチレンテレフタレートセパレータ製の剥離ライナー上に展延塗布し、粘着基剤層が塗布された面を表１に示す支持体１で被覆した後、１枚あたり１０ｃｍ×７ｃｍに裁断してテープ剤を得た。【００５０】
実施例３  テープ剤
支持体１を表１に示す支持体２に換えた以外は実施例２と同様にしてテープ剤を得た。【００５１】
実施例４  テープ剤
支持体１を表１に示す支持体３に換えた以外は実施例２と同様にしてテープ剤を得た。【００５２】
実施例５  パップ剤
支持体１を表１に示す支持体１１に換えた以外は実施例１と同様にしてパップ剤を得る。【００５３】
実施例６  パップ剤
支持体１を表１に示す支持体１２に換えた以外は実施例１と同様にしてパップ剤を得る。【００５４】
実施例７  パップ剤
支持体１を表１に示す支持体１３に換えた以外は実施例１と同様にしてパップ剤を得る。【００５５】
比較例１  パップ剤
支持体１を表１に示す支持体４に換えた以外は実施例１と同様にしてパップ剤を得た。【００５６】
比較例２  パップ剤
支持体１を表１に示す支持体５に換えた以外は実施例１と同様にしてパップ剤を得た。【００５７】
比較例３  パップ剤
支持体１を表１に示す支持体６に換えた以外は実施例１と同様にしてパップ剤を得た。【００５８】
比較例４  パップ剤
支持体１を表１に示す支持体７に換えた以外は実施例１と同様にしてパップ剤を得た。【００５９】
比較例５  テープ剤
支持体１を表１に示す支持体８に換えた以外は実施例２と同様にしてテープ剤を得た。【００６０】
比較例６  テープ剤
支持体１を表１に示す支持体９に換えた以外は実施例２と同様にしてテープ剤を得た。【００６１】
比較例７  テープ剤
支持体１を表１に示す支持体１０に換えた以外は実施例２と同様にしてテープ剤を得た。【００６２】
各支持体、パップ剤及びテープ剤の測定結果及び評価結果を表１〜３に示す。【００６３】
【表１】
2014171538.tif 000002
【００６４】
【表２】
2014171538.tif 000003
【００６５】
【表３】
2014171538.tif 000004
【００６６】
表１〜３に示すように、支持体１〜３を用いた実施例１〜４の貼付剤は、使用感及び取り出し易さに優れ、角が剥がれにくく、裏染みがしにくい。
【国際調査報告】
2014171538.tif 000005
2014171538.tif 000006
2014171538.tif 000007
2014171538.tif 000008